(57)【特許請求の範囲】
【請求項１】
少なくとも２枚の筬を備える経編機により編成されてなり、フロント筬から給糸される地糸によりデンビー編組織またはコード編組織が形成され、フロント筬より後方の筬から給糸される挿入糸により挿入組織が形成される経編地であって、経編地のシンカーループ側表面に挿入糸が経方向に断続的に露出せしめられてなることを特徴とする経編地。
【請求項２】
挿入糸が、フロント筬による地糸のアンダーラップと同方向に同針数分アンダーラップして編成されることにより、経編地のシンカーループ側表面に経方向に断続的に露出せしめられてなる請求項１に記載の経編地。
【請求項３】
挿入糸の経方向の露出部分が、編幅方向の所要間隔毎に１もしくは複数列で経方向に並列して、かつ１もしくは複数列毎に交互に位置をずらせて形成されてなる請求項１又は２に記載の経編地。
【請求項４】
挿入糸が地糸とは色違いの糸であり、その露出部分がシンカーループ側表面において柄模様として表現されてなる請求項１〜３のいずれか１項に記載の経編地。
【請求項５】
前記挿入糸を給糸する筬より後方の筬により給糸される別の地糸により鎖編組織、デンビー編組織又はコード編組織の少なくとも１種の編組織が形成され、挿入糸のシンカーループ側表面に露出していない部分が、フロント筬により給糸される地糸により形成される編組織と後方の筬により給糸される別の地糸により形成される編組織とに挟まれている請求項１〜４のいずれか１項に記載の経編地。
【請求項６】
少なくとも２枚の筬を備える経編機により、フロント筬により地糸を給糸してデンビー編組織またはコード編組織を編成し、フロント筬より後方の筬により挿入糸を給糸して挿入組織を編成し、この挿入糸を、フロント筬による地糸のアンダーラップと同方向に同針数分アンダーラップさせて編成することにより、挿入糸を経編地のシンカーループ側表面に経方向に断続的に露出させることを特徴とする経編地の製造方法。
【請求項７】
フロント筬より後方の筬により給糸する挿入糸を、アンダーラップさせて挿入する部分を１もしくは複数コースと、アンダーラップさせずに経方向に挿入する部分を１もしくは複数コースとを、経方向に交互に繰り返して編成する請求項６に記載の経編地の製造方法。
【請求項８】
挿入糸を、アンダーラップさせて挿入する部分の前後のコースで編目形成して編成係止して、アンダーラップさせずに経方向に挿入する部分に連続させる請求項７に記載の経編地の製造方法。
【請求項９】
フロント筬より後方の筬により給糸する挿入糸を、アンダーラップさせて挿入する部分を１もしくは複数コースと、各コースで編目形成して編成係止した編み込み部分を１もしくは複数コースとを、経方向に交互に繰り返して編成する請求項６に記載の経編地の製造方法。
【請求項１０】
挿入糸を給糸する筬として２枚の筬を使用し、この２枚の筬のそれぞれにより挿入糸を編幅方向で交互に給糸して挿入組織を編成し、両筬の挿入糸を、それぞれフロント筬による地糸のアンダーラップと同方向に同針数分アンダーラップさせて編成することにより、両筬の挿入糸を経編地のシンカーループ側表面に経方向に断続的に露出させる請求項６〜９のいずれか１項に記載の経編地の製造方法。
【請求項１１】
前記挿入糸を給糸する筬より後方の筬により別の地糸を給糸して、鎖編組織、デンビー編組織又はコード編組織の少なくとも１種の編組織を形成するように編成し、挿入糸のシンカーループ側表面に露出していない部分を、フロント筬により給糸される地糸により形成される編組織と後方の筬により給糸される別の地糸により形成される編組織とで挟んで保持するように編成する請求項６〜１０のいずれか１項に記載の経編地の製造方法。
【発明の詳細な説明】
【技術分野】
【０００１】
本発明は、自動車、鉄道車両、航空機、チャイルドシート、ベビーカー、車椅子、家具、事務用などの座席に表皮材として用いる経編地に関するものであり、特には、発汗時のべたつきや蒸れを解消し、軽量で機能性に優れた経編地及びその製造方法に関するものである。
【背景技術】
【０００２】
経編地は、衣料、産業資材などの様々な分野に用いられている。
【０００３】
なかでも、長時間着座して使用する自動車、鉄道車両、航空機、チャイルドシート、ベビーカー、車椅子、家具、事務用などの座席に表皮材として用いる場合は、発汗時のべたつきや蒸れが問題になっている。
【０００４】
このような問題を解決するべく、例えば特許文献１では、一方の地組織のループ数が他方の地組織のループ数よりも少ない立体構造経編地に於いて、ループ数の少ない地組織のループ数がループ数の多い側の地組織の３０〜７５％であることを特徴とし、ループ数の少ない地組織面を人体（皮膚面）と接触させるように用いることにより、肌に触れる面積が小さくなることから、汗をかいてもべたつきのない立体構造経編地が提供できることを開示している。
【０００５】
また、特許文献２では、ネット孔を有するベース編地に、パイル糸が該ネット孔の上を超えてラッピングしたシンカーループを形成し、パイル糸のシンカーループが編地の表面に浮き出たパイル毛羽を構成していることを特徴とすることにより、有毛経編地でありながら、通気性が高く車両椅子張地に使用してドライバーに蒸れを与えない経編地が提供できることを開示している。
【０００６】
しかしながら、特許文献１，２のような経編地は、人体と接触する使用において、べたつきや蒸れの解消には効果があるものの、重量が重くなるという問題がある。
【０００８】
特許文献３には、挿入糸をアンダーラップする場合に、アンダーラップの方向と数を、別の筬から給糸される地糸のアンダーラップにあわせるとき、挿入糸はシンカーループ面側（ダブルラッセルの内表面）に露出し、別の筬から給糸される地糸のアンダーラップにあわせないとき、挿入糸はニードルループ面側（ダブルラッセルの外表面）に露出することが開示されている。
【０００９】
この場合も、人体と接触する使用において、べたつきや蒸れの解消に効果を有するものにして、しかも軽量化できるようにするというものではない。
【先行技術文献】
【特許文献】
【００１０】
【特許文献１】国際公開ＷＯ２００４／０８８０２１号公報
【特許文献２】特開平０６−１７３１４７号公報
【特許文献３】特開２００６−１０４６２０号公報
【発明の概要】
【発明が解決しようとする課題】
【００１１】
本発明は、上記の問題を解決するためになしたものであり、主として自動車、鉄道車両、航空機、チャイルドシート、ベビーカー、車椅子、家具、事務用などの座席に表皮材として用いる経編地において、長時間着座して使用する場合に、発汗時のべたつきや蒸れを解消し、軽量で機能性に優れた経編地及びその製造方法を提供するものである。
【課題を解決するための手段】
【００１２】
上記の課題を解決する本発明の経編地は、少なくとも２枚の筬を備える経編機により編成されてなり、フロント筬から給糸される地糸によりデンビー編組織またはコード編組織が形成され、フロント筬より後方の筬から給糸される挿入糸により挿入組織が形成される経編地であって、経編地のシンカーループ側表面に挿入糸が経方向に断続的に露出せしめられてなることを特徴とする。特には、前記挿入糸が、フロント筬による地糸のアンダーラップと同方向に同針数分アンダーラップして編成されることにより、経編地のシンカーループ側表面に経方向に断続的に露出せしめられてなるものである。
【００１３】
前記発明の経編地において、挿入糸の経方向の露出部分が、編幅方向の所要間隔毎に１もしくは複数列で経方向に並列して、かつ１もしくは複数列毎に交互に位置をずらせて形成されてなるものとすることができる。
【００１４】
前記発明の経編地において、挿入糸が地糸とは色違いの糸であり、その露出部分がシンカーループ側表面において柄模様として表現されてなるものとすることができる。
【００１５】
前記発明の経編地において、前記挿入糸を給糸する筬より後方の筬により給糸される別の地糸により鎖編組織、デンビー編組織又はコード編組織の少なくとも１種の編組織が形成され、挿入糸のシンカーループ側表面に露出していない部分が、フロント筬により給糸される地糸により形成される編組織と後方の筬により給糸される別の地糸により形成される編組織とに挟まれているものとすることができる。
【００１６】
また、本発明は、前記の経編地の製造方法として、少なくとも２枚の筬を備える経編機により、フロント筬により地糸を給糸してデンビー編組織またはコード編組織を編成し、フロント筬より後方の筬により挿入糸を給糸して挿入組織を編成し、この挿入糸を、フロント筬による地糸のアンダーラップと同方向に同針数分アンダーラップさせて編成することにより、挿入糸を経編地のシンカーループ側表面に経方向に断続的に露出させることを特徴とする。
【００１７】
前記の経編地の製造方法において、フロント筬より後方の筬により給糸する挿入糸を、アンダーラップさせて挿入する部分を１もしくは複数コースと、アンダーラップさせずに経方向に挿入する部分を１もしくは複数コースとを、経方向に交互に繰り返して編成することができる。
【００１８】
前記の場合において、挿入糸を、アンダーラップさせて挿入する部分の前後のコースで編目形成して編成係止して、アンダーラップさせずに経方向に挿入する部分に連続させることもできる。
【００１９】
また本発明は、前記の経編地の製造方法において、フロント筬より後方の筬により給糸する挿入糸を、アンダーラップさせて挿入する部分を１もしくは複数コースと、各コースで編目形成して編成係止した編み込み部分を１もしくは複数コースとを、経方向に交互に繰り返して編成することもできる。
【００２０】
前記各発明の経編地の製造方法において、挿入糸を給糸する筬として２枚の筬を使用し、この２枚の筬のそれぞれにより挿入糸を編幅方向で交互に給糸して挿入組織を編成し、両筬の挿入糸を、それぞれフロント筬による地糸のアンダーラップと同方向に同針数分アンダーラップさせて編成することにより、両筬の挿入糸を経編地のシンカーループ側表面に経方向に断続的に露出させることができる。
【００２１】
前記各発明の経編地の製造方法において、前記挿入糸を給糸する筬より後方の筬により別の地糸を給糸して、鎖編組織、デンビー編組織又はコード編組織の少なくとも１種の編組織を形成するように編成し、挿入糸のシンカーループ側表面に露出していない部分を、フロント筬により給糸される地糸により形成される編組織と後方の筬により給糸される別の地糸により形成される編組織とで挟んで保持するように編成することができる。
【発明の効果】
【００２２】
本発明の経編地及びその製造方法によれば、シンカーループ側表面に断続的に露出する挿入糸の露出部分が地糸のシンカーループのふくらみを部分的に押さえることになり、経編地の表面に微凹凸が形成されることになる。そのため、本発明の経編地を、例えば座席の表皮材としてシンカーループ側表面を表にして使用した場合において、着座時における人体との接触面積が小さくなって通気性が向上し、発汗時におけるべたつきや蒸れを解消できる。
【００２３】
しかも、シンカーループ側表面に微凹凸を形成するために挿入組織を利用するため、経編地形成に必要な糸長（糸量）が少なくて済み、軽量な経編地とすることができる。
【００２４】
さらに、地糸のシンカーループを挿入糸で押さえることにより、物性、特には抗ピリング性や耐摩耗性が向上する。
【００２５】
したがって、本発明により得られる経編地は、例えば、自動車、鉄道車両、航空機、チャイルドシート、ベビーカー、車椅子、家具、事務用などの座席に表皮材として、好適に使用でき、軽量で機能性に優れたものとなる。
【図面の簡単な説明】
【００２６】
【図１】本発明の経編地の編成に使用する経編機の主要部を示す概略図である。
【図２】本発明の経編地の一例を示す略示斜視図である。
【図３】本発明の経編地の他の例を示す略示斜視図である。
【図４】挿入糸の露出状態の略示説明図である。
【図５】本発明の経編地の一部の略示拡大断面説明図である。
【図６】本発明の経編地の一実施例を示す各筬のラッピング状態の組織図である。
【図７】本発明の経編地の他の実施例を示す各筬のラッピング状態の組織図である。
【図８】本発明の経編地のさらに他の実施例を示す各筬のラッピング状態の組織図である。
【図９】本発明の経編地のさらに他の実施例を示す各筬のラッピング状態の組織図である。
【図１０】本発明の経編地のさらに他の実施例を示す各筬のラッピング状態の組織図である。
【図１１】本発明の経編地のさらに他の実施例を示す各筬のラッピング状態の組織図である。
【図１２】本発明の経編地のさらに他の実施例を示す各筬のラッピング状態の組織図である。
【図１３】本発明の経編地のさらに他の実施例を示す各筬のラッピング状態の組織図である。
【図１４】本発明の経編地のさらに他の実施例を示す各筬のラッピング状態の組織図である。
【図１５】比較例の経編地の例を示す各筬のラッピング状態の組織図である。
【発明を実施するための形態】
【００２７】
次に、本発明の実施の形態を図面に示す実施例に基づいて説明する。
【００２８】
本発明の経編地１０は、少なくとも２枚の筬、例えば図１に略示するように１枚のミドル筬を含む３枚の筬ＧＢ１，ＧＢ２，ＧＢ３を備える１４〜３６ゲージの経編機により編成される。特には、１８〜３２ゲージの経編機が好ましい。１４ゲージ未満の場合は、幅方向のループの間隔が大きく挿入糸が固定されにくくなる虞がある。３６ゲージを超える場合は、編地の強度が十分でない虞がある。前記の経編機としては、トリコット編機、ラッセル編機、ダブルラッセル編機が挙げられる。
【００２９】
図１はトリコット編機の主要部を示し、Ｎは編機幅方向に多数並列してなる編針、ＧＢ１〜ＧＢ３はそれぞれ編成に使用する筬、Ｇ１〜Ｇ３は地糸１，３及び挿入糸２としての編糸を通糸するガイド部、Ｂ１〜Ｂ３は各編糸のビームを示す。
【００３０】
本発明の経編地１０の編成において、例えば３枚の筬ＧＢ１〜ＧＢ３を備える前記経編機により編成する場合、３枚の筬ＧＢ１〜ＧＢ３のうち、編機前方側（アンダーラップ時の筬位置が編針列から最も遠くなる側）の所謂フロント筬ＧＢ１を地糸１を給糸する地筬として、各コース毎に交互に左右にアンダーラップしながら編目形成（ルーピング）するデンビー編組織又はコード編組織を編成し、また、前記フロント筬ＧＢ１より後方に配された少なくとも１枚の筬ＧＢ２、例えば図のようにミドル筬を、挿入糸２を給糸する挿入筬として挿入組織を編成する。
【００３１】
さらに、前記挿入筬としての筬（ミドル筬）ＧＢ２より後方に配されたバック筬ＧＢ３を前記とは別の地糸３を給糸する別の地筬として、鎖編組織、デンビー編組織又はコード編組織の少なくとも１種の編組織を編成する。製造する経編地１０の編組織によっては、前記バック筬ＧＢ３による別の地糸３の編組織を含まない場合がある。この場合、フロント筬ＧＢ１の地糸１の編組織が経編地１０の地組織となる。前記のように、バック筬ＧＢ３による別の地糸３の編組織を重ねることにより、挿入糸２のアンダーラップせずに経方向に挿入されてニードルループ側表面に露出する部分が固定されやすく、また、得られる経編地の強度や伸び特性が向上するため、実施上はバック筬ＧＢ３による別の地糸３の編組織を含む態様が好ましい。
【００３２】
本発明の場合は、前記の編成において、１枚の筬（ミドル筬）ＧＢ２により給糸する前記挿入糸２については、編方向の数コースにわたって交互に左右（編幅方向）にアンダーラップさせるとともに、この挿入糸２のアンダーラップの方向および針数を、フロント筬ＧＢ１による地糸１のアンダーラップに合わせて、該地糸１のアンダーラップと同方向で同針数分アンダーラップさせて編成することにより、地糸１のシンカーループ１ａをまたいでシンカーループ側表面１１に露出させた部分２ａと、シンカーループ側表面１１に露出させずにニードルループ側表面１２に露出させるか、あるいは経編地１０の地組織に保持させた部分とを、経方向に交互に断続的に形成するように編成する。
【００３３】
すなわち、挿入糸２を地糸１のアンダーラップの方向及び針数に合わせて、該地糸１と同方向に同針数分アンダーラップさせることで、図４のように、アンダーラップして挿入される部分（２点鎖線）が、地糸１のシンカーループ１ａによっては押さえられずに、同図の実線のように、該シンカーループ１ａをまたいでシンカーループ側表面１１に露出し、この露出部分２ａが地糸１のシンカーループ１ａを押さえることになる。これが、仮に、挿入糸２のアンダーラップの方向及び針数を、地糸１のアンダーラップの方向と針数に合わせなければ、挿入糸２がアンダーラップして挿入される部分は、これに交差する地糸１のシンカーループ１ａにより押さえられてシンカーループ側表面１１には露出されず、経編地１０の地組織を構成する地糸１の編組織に隠蔽されることになり、本発明の経編地１０が得られないことになる。
【００３４】
例えば、図６の編組織においては、フロント筬ＧＢ１による地糸１を３針分アンダーラップするコード編組織、バック筬ＧＢ３による別の地糸３を１針分アンダーラップするデンビー編組織で編成するとともに、挿入筬としての筬（ミドル筬）ＧＢ２による挿入糸２については、所要のコース位置で、フロント筬ＧＢ１による地糸１のアンダーラップに合わせて、該地糸１のアンダーラップと同方向に同針数分（３針分）アンダーラップさせる編成を４コースにわたって行い、その後、アンダーラップしない編成を所要のコース数にわたって行って経方向に挿入することを繰り返すようにして編成している。
【００３５】
これにより、挿入糸２は、４コースのアンダーラップして挿入される部分が、フロント筬ＧＢ１による地糸１のシンカーループ１ａには押さえられずに、フロント筬ＧＢ１の地糸１による経編地のシンカーループ側表面１１に前記シンカーループ１ａをまたいで露出することになり、また、挿入糸２の他の部分、すなわちアンダーラップしないで経方向に挿入される部分（図４の２ｂの部分）が、所要のコース数にわたってシンカーループ側表面１１に露出することなく、例えばフロント筬ＧＢ１による地糸１の編組織とバック筬ＧＢ３による別の地糸３の編組織との間に挟まれて保持され固定される。その結果、挿入糸２のシンカーループ側表面１１の露出部分２ａが、経方向（編方向）に所定の間隔をおいて断続的に形成されることになる。
【００３６】
したがって、前記シンカーループ側表面１１における挿入糸２の露出部分２ａのコース数（アンダーラップさせるコース数）と、露出させないコース数とを適宜設定して編成することにより、前記露出部分２ａを経方向に任意の長さで、任意の間隔をおいて列をなすように断続させて形成することができる。また、前記筬（ミドル筬）ＧＢ２により給糸する挿入糸２を、適宜糸抜きを行って、例えば２ｉｎ４ｏｕｔで導糸して編成することにより、図２に略示するように、挿入糸２の露出部分２ａが編幅方向に間隔をおいて２列一組で経方向に列をなすように形成することができる。
【００３７】
しかも、シンカーループ側表面１１に露出する挿入糸２の露出部分２ａは、編成上の張力によりシンカーループ側表面１１を形成する地糸１のシンカーループ１ａのふくらみを部分的に押さえることになる（図５）。その結果、経編地のシンカーループ側表面１１に全面にわたって微凹凸が形成されることになる。
【００３８】
例えば、フロント筬ＧＢ１による地糸１が図６のように３針分のアンダーラップを行うコード編組織の場合は、図４のように、前記挿入糸２のアンダーラップによる２コースにわたる露出部分２ａで、６本の地糸１のシンカーループ１ａを押さえることになり、４コース分の連続した露出部分２ａでは、１２本のシンカーループ１ａを押さえることになる。また、フロント筬ＧＢ１による地糸１がデンビー編組織の場合は、図示していないが、挿入糸のアンダーラップによる２コースにわたる露出部分で２本のシンカーループを押さえ、４コース分の連続した露出部分では、４本のシンカーループを押さえることになる。したがって、挿入糸２の露出部分２ａによる押さえの効果の点からは、地糸１が２針以上のアンダーラップを行うコード編組織であるのが好ましい。
【００３９】
前記挿入糸２は、１枚の筬（ミドル筬）ＧＢ２にてフルセットで導糸して編成することもできるが、この場合、挿入糸２の露出部分２ａが幅方向に間隔をあけずに形成されることになり、微凹凸形成の効果が小さくなるので、実施上は、前記のように糸抜きを適宜行って編成するのが好ましい。
【００４０】
前記の挿入糸２を給糸する挿入筬としては、１枚の筬（ミドル筬）ＧＢ２を使用するものには限らず、２枚の筬を挿入筬に使用して編成することもできる。例えば、図７の編組織の例に示すように、２枚のミドル筬を有する４枚筬の経編機（図７では、４枚の筬の番号を、通常とは異なり、挿入筬に使用するミドル筬を枝番付きの同番号で示している）による編成において、２枚の筬（ミドル筬）ＧＢ２−１，ＧＢ２−２を挿入筬として使用し、この２枚の筬（ミドル筬）ＧＢ２−１，ＧＢ２−２により、それぞれ挿入糸２−１，２−２を例えば２ｉｎ１０ｏｕｔで交互に導糸し、フロント筬ＧＢ１による地糸１の３針分のアンダーラップを行うコード編組織に対して、それぞれ経方向（編方向）の所要コース間隔おきに、アンダーラップのコース位置を異にして交互に４コースにわたって、地糸１のアンダーラップと同方向に同針数分（３針分）のアンダーラップを行い、他のコースでは、アンダーラップせずに経方向に挿入することを繰り返して、本発明の経編地を編成することができる。この場合、図３に略示するように、経編地１０のシンカーループ側表面１１には両挿入糸２−１，２−２の二つずつの露出部分２ａ−１，２ａ−２が２列一組で、互い違いの位置で経方向に列をなすように形成されることになる。
【００４１】
この実施例においても、バック筬ＧＢ３により給糸される地糸３により鎖編組織、デンビー編組織またはコード編組織で編成することにより、前記挿入糸２−１，２−２のアンダーラップせずに経方向に挿入された部分が、フロント筬ＧＢ１による地糸１の編組織と、バック筬ＧＢ３による地糸３の編組織に挟まれることで、挿入糸２−１，２−２が固定されやすくなる。
【００４２】
また、前記挿入糸２をアンダーラップさせてシンカーループ側表面１１に露出させる部分の前後のコース、すなわちアンダーラップせずに経方向に挿入される部分の編方向の両端部のコースでの地組織（地糸１，３の編組織）への係止方法は、編目形成（ルーピング）しないで挿入係止するものであっても、また編目形成（ルーピング）して編成係止するものであってもよいが、物性、特には抗ピリング性や耐摩耗性の観点から、編成係止するのが好ましい。図８の編組織はその一例を示しており、図６の編組織における挿入筬としての筬（ミドル筬）ＧＢ２による挿入糸２について、アンダーラップさせてシンカーループ側表面１１に露出させる部分の前後のコースで編目形成（ルーピング）した場合を示している。この場合は、挿入糸２は編目形成した部分で地組織と一体化して安定性よく固定される。これは図７の２枚の筬（ミドル筬）ＧＢ２−１，ＧＢ２−２を挿入筬として使用する場合も同様である。
【００４３】
さらに、本発明は、前記バック筬ＧＢ３による地糸３を使用しないで本発明の経編地を編成することもできる。この場合、挿入糸がアンダーラップしないで経方向に直線状に挿入されていると、該直線状の挿入部分が、ニードルループ側表面１２に露出することになり、この部分では地組織内部に保持されないことになるので、例えば、図９の編組織に示すように、シンカーループ側表面１１に露出させるためにアンダーラップする部分の間のコース（前記経方向に直線状に挿入される部分に相当するコース）の少なくとも一部のコース、好ましくは全部のコースで、デンビー編組織のように編目形成（ルーピング）して地組織に編み込むように編成するのが好ましい。
【００４４】
また、図８の組織図のミドル筬ＧＢ２のように、挿入糸をアンダーラップさせてシンカーループ側表面に露出させる部分の前後のコースでのみ編目形成（ルーピング）し、それ以外の挿入部分をニードルループ側表面に露出させることもできる。
【００４５】
なお、本発明は、前記の各実施例のほか、４枚筬以上の経編機において、別の地糸を給糸する後方の地筬を複数枚にしても、地糸を給糸するフロント筬と、挿入糸を給糸する筬（ミドル筬）を上記と同様にして、挿入糸をシンカーループ側表面に断続的に露出させるように編成して実施することができる。さらに、地糸１を給糸する前方の地筬についても、１枚のフロント筬だけでなく、複数枚の筬を地筬に使用して編成すことも可能である。
【００４６】
いずれの実施例の場合も、シンカーループ側表面１１における挿入糸２の露出部分２ａが、シンカーループ側表面１１を形成するフロント筬ＧＢ１による地糸１のシンカーループ１ａのふくらみを部分的に押さえることになるので、上記と同様に、経編地１０のシンカーループ側表面１１には全面にわたって微凹凸が形成されることになる。
【００４７】
前記挿入糸２の露出部分２ａによる押さえによる微凹凸の程度は、挿入糸２の張力及び糸種や糸の太さ、並びに、地糸１のアンダーラップ数及び糸種や太さなどに関係し、これらの組み合わせにより適宜設定することができるが、実施上は、挿入糸２の露出部分２ａと地糸１のシンカーループの頂点（弧を描いている頂点）との高低差ｈ１（図５）が、０．１ｍｍ以上であることが好ましく、０．１〜０．６ｍｍであることがより好ましく、さらには０．１〜０．３ｍｍであることが好ましい。前記高低差ｈ１が０．１ｍｍ未満の場合、べたつきや蒸れが解消されない虞がある。
【００４８】
前記挿入糸２がシンカーループ側表面１１に露出している割合は、５〜３５％であることが好ましく、さらには５〜２０％であることが好ましい。５％未満の場合、べたつきや蒸れが解消されない虞がある。３５％を超える場合、物性、特には抗ピリング性や耐摩耗性が悪くなる虞がある。
【００４９】
挿入糸２がシンカーループ側表面１１に露出している割合の算出方法は、以下の通りである。  
割合＝［ｃ×ｗ×｛Ａ／（Ａ＋Ｂ）｝×｛Ｃ／（Ｃ＋Ｄ）｝］／（ｃ×ｗ）×１００
ｃ：コース密度
ｗ：ウエル密度
Ａ：挿入糸の本数（ＡｉｎＢｏｕｔ）
Ｂ：挿入糸の糸抜き数（ＡｉｎＢｏｕｔ）
Ｃ：挿入糸がシンカーループ側表面に経方向に連続して露出しているコース数
Ｄ：挿入糸がシンカーループ側表面に経方向に連続して露出していないコース数
【００５０】
ここで、前記Ｄの挿入糸がシンカーループ側表面に露出していない状態としては、アンダーラップせずに経方向に挿入される部分が、フロント筬の地糸による編組織とバック筬の別の地糸による編組織の間に挟まれて保持されている態様のほか、ニードルループ側表面に露出する態様、及び編目形成して地組織に保持されている態様を含むものとする。
【００５１】
前記のように、本発明の経編地１０は、シンカーループ側表面１１に微凹凸が形成されるため、この経編地１０を座席の表皮材として使用した場合に、着座時における人体（皮膚面）との接触面積が小さくなり、発汗時のべたつきや蒸れを解消することができるものとなる。しかも、前記表面に微凹凸を形成するために挿入糸を利用しているため、経編地形成に必要な糸長が少なくて済み、軽量な経編地とすることができる。さらに、地糸のシンカーループを挿入糸で押さえることにより、物性、特には抗ピリング性や耐摩耗性が向上する。
【００５２】
挿入糸２がシンカーループ側表面１１に連続して露出しているコース数は、２〜１２コースであることが好ましく、さらには２〜８コースであることが好ましい。２コース未満の場合、挿入糸２の露出部分２ａと地糸１のシンカーループの頂点との高低差ｈ１が小さくなり、べたつきや蒸れが解消されない虞がある。１２コースを超える場合、物性、特には抗ピリング性や耐摩耗性が悪くなる虞がある。
【００５３】
また、本発明の経編地１０は、前記のシンカーループ側表面の微凹凸により、着座時の前後左右のツイスト防止（着座時に臀部で表面を前後左右にこすることによって、シンカーループが捻れ、外観が変化するのを防止する）や、騒音軽減等の効果もある。
【００５４】
本発明において、挿入糸に用いられる繊維は特に限定されない。物性の観点からポリエステル繊維が好ましい。
【００５５】
挿入糸に用いられる糸条の形態も特に限定されない。スパン糸、フィラメント糸（モノ、マルチ）のどちらでもよい。またフィラメント糸に後加工をした加工糸であってもよい。目的に応じて適宜設定すればよい。また、機能性を有する糸条（吸水性のある糸など）を用いれば機能性が、意匠性の高い糸条（ラメ糸やモール糸など）を用いれば意匠性が付与できる。挿入糸としては、地糸とは色違い又は異種の糸を用いることができる。これにより、挿入糸の露出部分をシンカーループ側表面において柄模様として表現することができる。
【００５６】
挿入糸の繊度は、５６〜５５０ｄｔｅｘであることが好ましく、さらには８４〜３３０ｄｔｅｘであることが好ましい。５６ｄｔｅｘ未満の場合、挿入糸とシンカーループの高低差が小さくなり、べたつきや蒸れが解消されない虞がある。５５０ｄｔｅｘを超える場合、物性、特には抗ピリング性や耐摩耗性が悪くなる虞がある。
【００５７】
地糸に用いられる繊維は特に限定されない。物性の観点からポリエステル繊維が好ましい。
【００５８】
地糸に用いられる糸条の形態も特に限定されない。スパン糸、フィラメント糸（モノ、マルチ）のどちらでもよい。またフィラメント糸に後加工をした加工糸であってもよい。目的に応じて適宜設定すればよい。
【００５９】
地糸の繊度は、５６〜５５０ｄｔｅｘであることが好ましく、さらには８４〜３３０ｄｔｅｘであることが好ましい。５６ｄｔｅｘ未満の場合、シンカーループのふくらみが十分でなく、挿入糸とシンカーループの高低差が小さくなり、べたつきや蒸れが解消されなかったり、得られる経編地の強度や伸び特性が悪くなったりする虞がある。５５０ｄｔｅｘを超える場合、得られる経編地の風合いが粗硬になったり、伸び特性が悪くなったりする虞がある。
【００６０】
地糸の幅方向のアンダーラップの間隔は、２〜８針であることが好ましく、特には３〜６針であることが好ましい。２針未満の場合、シンカーループのふくらみが十分でなく、挿入糸とシンカーループの高低差が小さくなり、べたつきや蒸れが解消されない虞がある。８針を超える場合、編地の風合いが粗硬になったり、物性、特には抗ピリング性や耐摩耗性が悪くなったりする虞がある。
【００６１】
得られた経編地１０には、従来公知の後加工（染色、熱セットなど）を行うことができる。さらに、シンカーループ側表面１１に、起毛加工を行うと、挿入糸２の露出部分２ａとシンカーループ１ａによる高低差が顕著になり好ましい。
【実施例】
【００６２】
［評価項目］
＜挿入糸とシンカーループとの高低差＞
サンプルの幅方向断面をマイクロスコープにて観察し、挿入糸とシンカーループの頂点との高低差を測定する。
【００６３】
＜抗ピリング性＞
ＪＩＳ  Ｌ１０１８  ８．１８．３  Ｃ法（テーバ形法）に準じて磨耗し、外観変化を下記のように評価した。  
○  ・・・  異常なし
△  ・・・  やや損傷している
×  ・・・  地糸又は挿入糸が切断している
【００６４】
＜べたつき・蒸れ＞
試験布でシートカバーを作製し、カーシートに被せた状態で、室温２５℃、湿度６０％ＲＨの環境下で１時間着座したときのべたつき・蒸れの官能評価を以下の基準に従って行った。  
○  ・・・  べたつき・蒸れを感じない。
【００６５】
△  ・・・  べたつき・蒸れをやや感じる。
【００６６】
×  ・・・  べたつき・蒸れを感じる。
【００６７】
［実施例１］
３枚の筬を備える２８ゲージのトリコット編機（ＨＫＳ３Ｍ：日本マイヤー社製）を用いて、図６のように、フロント筬ＧＢ１に地糸として１６７ｄｔｅｘ／４８ｆのポリエステルマルチフィラメント糸をフルセットで導糸してコード組織（３針間アンダーラップ）を、ミドル筬ＧＢ２に挿入糸として３３０ｄｔｅｘ／９６ｆのポリエステルマルチフィラメント糸を２ｉｎ４ｏｕｔで導糸して挿入組織を、バック筬ＧＢ３に別の地糸として８４ｄｔｅｘ／３６ｆのポリエステルマルチフィラメント糸をフルセットで導糸してデンビー組織を形成して経編地を編成した。このとき挿入糸がシンカーループ側表面に経方向に連続して露出するコース数は４、露出せずに隠蔽されるコース数は４であった。
【００６８】
得られた経編地を１９０℃で１分間プレセットした後、１３０℃にて染色、乾燥し、１５０℃で１分間仕上げセットして、仕上がり４５コース／インチ、３０ウエル／インチの経編地を作成した。
【００６９】
挿入糸がシンカーループ側表面に露出する割合は１６．７％、挿入糸とシンカーループとの高低差は０．２ｍｍであった。
【００７０】
得られた経編地の評価結果を表１に記す。抗ピリング性、べたつき・蒸れはともに問題のないものであった。
【００７１】
［実施例２］
４枚の筬を備える２８ゲージのトリコット編機（ＨＫＳ４Ｍ：日本マイヤー社製）を用いて、図７のように、フロント筬ＧＢ１及びバック筬ＧＢ３については、実施例１と同様に地糸を導糸して編成するとともに、２枚のミドル筬ＧＢ２−１，ＧＢ２−２を挿入筬として使用し、ミドル筬ＧＢ２−１に挿入糸として３３０ｄｔｅｘ／９６ｆのポリエステルマルチフィラメント赤原着糸を，ミドル筬ＧＢ２−２に挿入糸として３３０ｄｔｅｘ／９６ｆのポリエステルマルチフィラメント青原着糸をそれぞれ２ｉｎ８ｏｕｔで交互に導糸してアンダーラップコース位置を異にして挿入組織を形成して経編地を編成した。このとき挿入糸がシンカーループ側表面に経方向に連続して露出するコース数は４、露出せずに隠蔽されるコース数は８であった。
【００７２】
得られた経編地を実施例１と同様に仕上加工処理して、仕上がり４５コース／インチ、３２ウエル／インチの経編地を作成した。
【００７３】
挿入糸がシンカーループ側表面に露出する割合は１３．３％、挿入糸とシンカーループとの高低差は０．２ｍｍであった。
【００７４】
得られた経編地の評価結果を表１に記す。抗ピリング性、べたつき・蒸れはともに問題のないものであった。また、意匠性に優れたものであった。
【００７５】
［実施例３］
実施例１と同じトリコット編機を用いて、図８のように、フロント筬ＧＢ１に地糸として２２０ｄｔｅｘ／４８ｆのポリエステルマルチフィラメント糸をフルセットで導糸してコード組織（３針間アンダーラップ）を、ミドル筬ＧＢ２に挿入糸として１６７ｄｔｅｘ／４８ｆのポリエステルマルチフィラメント糸を２ｉｎ４ｏｕｔで導糸してアンダーラップさせる部分の前後のコースでのみ編目形成（ルーピング）した挿入組織を、バック筬ＧＢ３に別の地糸として８４ｄｔｅｘ／３６ｆのポリエステルマルチフィラメント糸をフルセットで導糸してデンビー組織を形成して経編地を編成した。このとき挿入糸がシンカーループ側表面に経方向に連続して露出するコース数は４、露出せずに隠蔽されるコース数は４であった。
【００７６】
得られた経編地を実施例１と同様に仕上加工処理して、仕上がり４５コース／インチ、３０ウエル／インチの経編地を作成した。
【００７７】
挿入糸がシンカーループ側表面に露出する割合は１６．７％、挿入糸とシンカーループとの高低差は０．２ｍｍであった。
【００７８】
得られた経編地の評価結果を表１に記す。抗ピリング性、べたつき・蒸れはともに問題のないものであった。
【００７９】
［実施例４］
２枚の筬を備える２８ゲージのトリコット編機（ＨＫＳ−２−３：日本マイヤー社製）を用いて、図９のように、フロント筬ＧＢ１に地糸として３３０ｄｔｅｘ／９６ｆのポリエステルマルチフィラメント糸をフルセットで導糸してコード組織（３針間アンダーラップ）を、他の１枚の筬ＧＢ２に挿入糸として２２０ｄｔｅｘ／９６ｆのポリエステルマルチフィラメント糸を２ｉｎ４ｏｕｔで導糸してアンダーラップして挿入するコース以外の各コースでは、デンビー編組織を形成して経編地を編成した。このとき挿入糸は、アンダーラップしてシンカーループ側表面に経方向に連続して露出する部分以外は経編地と一体化したものとなった。このとき挿入糸がシンカーループ側表面に経方向に連続して露出するコース数は４、露出せずに隠蔽されるコース数は４であった。
【００８０】
得られた経編地を実施例１と同様に仕上加工処理して、仕上がり３８コース／インチ、３６ウエル／インチの経編地を作成した。
【００８１】
挿入糸がシンカーループ側表面に露出する割合は１６．７％、挿入糸とシンカーループとの高低差は０．２ｍｍであった。
【００８２】
得られた経編地の評価結果を表１に記す。抗ピリング性、べたつき・蒸れはともに問題のないものであった。
【００８３】
［実施例５］
図１０のように、ミドル筬ＧＢ２に挿入糸を３ｉｎ１ｏｕｔで導糸し、挿入糸がシンカーループ側表面に経方向に連続して露出するコース数を４、露出せずに隠蔽されるコース数を２とする以外、実施例１と同様に編成した。
【００８４】
得られた経編地を実施例１と同様に仕上加工処理して、仕上がり４５コース／インチ、３０ウエル／インチの経編地を作成した。
【００８５】
挿入糸がシンカーループ側表面に露出する割合は５０％、挿入糸とシンカーループとの高低差は０．２ｍｍであった。
【００８６】
得られた経編地の評価結果を表１に記す。挿入糸の露出割合が好適範囲の上限を超えることにより、抗ピリング性がやや劣っていた。
【００８７】
［実施例６］
図１１のように、ミドル筬ＧＢ２に挿入糸を１ｉｎ５ｏｕｔで導糸し、挿入糸がシンカーループ側表面に経方向に連続して露出するコース数を１、露出せずに隠蔽されるコース数を３とする以外、実施例１と同様に編成した。
【００８８】
得られた経編地を実施例１と同様に仕上加工処理して、仕上がり４５コース／インチ、３０ウエル／インチの経編地を作成した。
【００８９】
挿入糸がシンカーループ側表面に露出する割合は４．２％、挿入糸とシンカーループとの高低差は０．２ｍｍであった。
【００９０】
得られた経編地の評価結果を表１に記す。挿入糸の露出割合が好適範囲の下限に満たないことにより、べたつき・蒸れがやや劣っていた。
【００９１】
［実施例７］
実施例１と同じトリコット編機を用いて、図１２のように、フロント筬ＧＢ１に地糸として３３０ｄｔｅｘ／９６ｆのポリエステルマルチフィラメント糸をフルセットで導糸してコード組織（５針間アンダーラップ）を、ミドル筬ＧＢ２に挿入糸として８４ｄｔｅｘ／３６ｆのポリエステルマルチフィラメント糸を２ｉｎ２ｏｕｔで導糸して挿入組織を、バック筬ＧＢ３に別の地糸として８４ｄｔｅｘ／３６ｆのポリエステルマルチフィラメント糸をフルセットで導糸してデンビー組織を形成して経編地を編成した。このとき挿入糸がシンカーループ側表面に経方向に連続して露出するコース数は４、露出せずに隠蔽されるコース数は２であった。
【００９２】
得られた経編地を実施例１と同様に仕上加工処理して、仕上がり４２コース／インチ、３２ウエル／インチの経編地を作成した。
【００９３】
挿入糸がシンカーループ側表面に露出する割合は３３．３％、挿入糸とシンカーループとの高低差は０．４ｍｍであった。
【００９４】
得られた経編地の評価結果を表１に記す。挿入糸の露出割合が好適範囲の上限に近いものの、抗ピリング性、べたつき・蒸れはともに問題のないものであった。
【００９５】
［実施例８］
実施例１と同じトリコット編機を用いて、図１３のように、フロント筬ＧＢ１に地糸として４４０ｄｔｅｘ／９６ｆのポリエステルマルチフィラメント糸をフルセットで導糸してコード組織（８針間アンダーラップ）を、ミドル筬ＧＢ２に挿入糸として４４０ｄｔｅｘ／９６ｆのポリエステルマルチフィラメント糸を１ｉｎ４ｏｕｔで導糸して挿入組織を、バック筬ＧＢ３に別の地糸として１１０ｄｔｅｘ／４８ｆのポリエステルマルチフィラメント糸をフルセットで導糸してデンビー組織を形成して経編地を編成した。このとき挿入糸がシンカーループ側表面に経方向に連続して露出するコース数は１、露出せずに隠蔽されるコース数は３であった。
【００９６】
得られた経編地を実施例１と同様に仕上加工処理して、仕上がり４５コース／インチ、３４ウエル／インチの経編地を作成した。
【００９７】
挿入糸がシンカーループ側表面に露出する割合は５％、挿入糸とシンカーループとの高低差は０．６ｍｍであった。
【００９８】
得られた経編地の評価結果を表１に記す。挿入糸の露出割合が好適範囲の下限であるものの、抗ピリング性、べたつき・蒸れはともに問題のないものであった。
【００９９】
［実施例９］
実施例１と同じトリコット編機を用いて、図１４のように、フロント筬ＧＢ１に地糸として５６ｄｔｅｘ／２４ｆのポリエステルマルチフィラメント糸をフルセットで導糸してコード組織（２針間アンダーラップ）を、ミドル筬ＧＢ２に挿入糸として５６ｄｔｅｘ／２４ｆのポリエステルマルチフィラメント糸を２ｉｎ４ｏｕｔで導糸して挿入組織を、バック筬ＧＢ３に別の地糸として５６ｄｔｅｘ／２４ｆのポリエステルマルチフィラメント糸をフルセットで導糸してデンビー組織を形成して経編地を編成した。このとき挿入糸がシンカーループ側表面に経方向に連続して露出するコース数は４、露出せずに隠蔽されるコース数は４であった。
【０１００】
得られた経編地を実施例１と同様に仕上加工処理して、仕上がり４０コース／インチ、３０ウエル／インチの経編地を作成した。
【０１０１】
挿入糸がシンカーループ側表面に露出する割合は１６．７％、挿入糸とシンカーループとの高低差は０．０５ｍｍであった。
【０１０２】
得られた経編地の評価結果を表１に記す。挿入糸とシンカーループとの高低差が好適範囲の下限に満たないことにより、べたつき・蒸れがやや劣っていた。
【０１０３】
［比較例１］
実施例１と同じ３枚筬のトリコット編機を用いて、図１５のように、フロント筬ＧＢ１に３３０ｄｔｅｘ／９６ｆのポリエステルマルチフィラメント糸をフルセットで導糸してコード組織（３針間アンダーラップ）を、ＧＢ２に１６７ｄｔｅｘ／４８ｆのポリエステルマルチフィラメント糸をフルセットで導糸してコード組織（２針間のアンダーラップ）を、バック筬ＧＢ３に８４ｄｔｅｘ／３６ｆのポリエステルマルチフィラメント糸をフルセットで導糸してデンビー編組織を形成して経編地を編成した。
【０１０４】
得られた経編地を実施例１と同様に仕上加工処理して、仕上がり４０コース／インチ、３６ウエル／インチの経編地を作成した。
【０１０５】
得られた経編地の評価結果を表１に記す。抗ピリング性、べたつき・蒸れはいずれも劣っていた。
【表１】
0005762736.tif 000002
【産業上の利用可能性】
【０１０６】
本発明の経編地は、自動車、鉄道車両、航空機、チャイルドシート、ベビーカー、車椅子、家具、事務用などの座席に表皮材として好適に使用することができる。
【符号の説明】
【０１０７】
１０…経編地
１１…シンカーループ側表面
１２…ニードルループ側表面
１…地糸
２；２−１，２−２…挿入糸
３…別の地糸
１ａ…シンカーループ
２ａ；２ａ−１，２ａ−２…挿入糸の露出部分
２ｂ…挿入糸のアンダーラップせずに経方向に挿入される部分
【図１】
0005762736.tif 000003
【図２】
0005762736.tif 000004
【図３】
0005762736.tif 000005
【図４】
0005762736.tif 000006
【図５】
0005762736.tif 000007
【図６】
0005762736.tif 000008
【図７】
0005762736.tif 000009
【図８】
0005762736.tif 000010
【図９】
0005762736.tif 000011
【図１０】
0005762736.tif 000012
【図１１】
0005762736.tif 000013
【図１２】
0005762736.tif 000014
【図１３】
0005762736.tif 000015
【図１４】
0005762736.tif 000016
【図１５】
0005762736.tif 000017